Brevet FR3072670A1 (20190426)

REVENDICATIONS1. Procédé de fabrication d'une pièce, comprenant au moins l'étape suivante : - formation d'une phase de matrice céramique dans la porosité d'une préforme fibreuse ou d'un revêtement céramique sur un substrat, la phase de matrice ou le revêtement étant formé à partir d'au moins un précurseur alcool ou polyalcool en Ci à C6 modifié par liaison de l'atome d'oxygène d'au moins une fonction alcool à un groupement de formule -A- Rn_i, où A désigne un hétéroatome, n désigne la valence de l'élément A, les substituants R étant identiques ou différents lorsque n est supérieur ou égal à 3, et R étant choisi parmi : -H et les chaînes carbonées en C1 à C5.\n<CLM>\1\tProcédé selon la revendication 1, dans lequel la phase de matrice ou le revêtement est formé par un procédé de caléfaction à partir dudit au moins un précurseur.\n<CLM>\1\tProcédé selon la revendication 1, dans lequel la phase de matrice ou le revêtement est formé par un procédé d'infiltration ou de dépôt chimique en phase vapeur à partir dudit au moins un précurseur.\n<CLM>\1\tProcédé selon l'une quelconque des revendications 1 à 3, dans lequel l'alcool ou le polyalcool est en C1 à C4.\n<CLM>\1\tProcédé selon l'une quelconque des revendications 1 à 4, dans lequel A est choisi parmi : le silicium, le bore, le zirconium ou l'aluminium.\n<CLM>\1\tProcédé selon la revendication 5, dans lequel A est choisi parmi : le silicium ou le bore.\n<CLM>\1\tProcédé selon l'une quelconque des revendications 1 à 6, dans lequel R est choisi parmi : -H et les chaînes carbonées en Ci à C3.\n<CLM>\1\tProcédé selon l'une quelconque des revendications 1 à 7, dans lequel au moins un substituant R est une chaîne carbonée en C1 à C5. 14\n<CLM>\1\tProcédé selon l'une quelconque des revendications 1 à 8, dans lequel la phase de matrice ou le revêtement est formé à partir d'un mélange de plusieurs précurseurs différents, chacun de ces précurseurs 5 étant un alcool ou polyalcool en C1 à C6 modifié tel que défini dans les revendications 1 à\n<CLM>\1\t10. Procédé selon l'une quelconque des revendications 1 à 9, dans lequel ledit au moins un précurseur est un polyalcool modifié ayant 10 l'atome d'oxygène d'une première fonction alcool lié à un premier groupement de formule -A1-R1n1_1, et l'atome d'oxygène d'une deuxième fonction alcool lié à un deuxième groupement de formule -A2-R2n2_1, où Al et A2 désignent chacun un hétéroatome, A2 étant différent de Al, n1 et n2 désignent respectivement la valence de l'élément Al et la valence de 15 l'élément A2, les substituants R1, respectivement R2, étant identiques ou différents lorsque ni, respectivement n2, est supérieur ou égal à 3, RI et R2 étant choisis, indépendamment l'un de l'autre, parmi : -H et les chaînes carbonées en C1 à C5. 20\n<CLM>\1\tProcédé de fabrication d'une pièce, comprenant au moins l'étape suivante : - formation d'une phase de matrice céramique dans la porosité d'une préforme fibreuse ou d'un revêtement céramique sur un substrat, la phase de matrice ou le revêtement étant formé par caléfaction au moins à 25 partir d'orthosilicate de tétraéthyle.\n<CLM>\1\tProcédé selon la revendication 11, dans lequel la phase de matrice ou le revêtement est formé par caléfaction à partir d'un mélange d'orthosilicate de tétraéthyle et d'un précurseur ayant une température 30 d'ébullition similaire à celle de l'orthosilicate de tétraéthyle.